"ホルムアルデヒド系樹脂Aの固形分100重量部に対して、官能基数が2~8であり、かつ、重量平均分子量が60~1000であるポリオールBを25~160重量部含む、高耐水性の複合材料形成用接着剤組成物。前記ホルムアルデヒド系樹脂Aの固形分100重量部に対して、前記ポリオールBを25~150重量部含むことを特徴とする請求項1に記載の接着剤組成物。前記ポリオールBの重量平均分子量が、60~700であることを特徴とする請求項1または2に記載の接着剤組成物。前記ホルムアルデヒド系樹脂Aの固形分100重量部に対して、有機イソシアネート系化合物Cを30~120重量部含むことを特徴とする請求項1~3のいずれか一項に記載の接着剤組成物。請求項1~4のいずれか一項に記載の接着剤組成物と、リグノセルロース類および/または無機材料とを含む混合物を、熱圧成形して得られた、高耐水性の複合材料。請求項1~4のいずれか一項に記載の接着剤組成物と、リグノセルロース類および/または無機材料を含み、かつ、前記ホルムアルデヒド系樹脂の固形分100重量部に対して、リグノセルロース類および/または無機材料の乾燥重量全量6~30重量部である混合物を、熱圧成形して得られた、高耐水性の複合材料。50mm角の複合材料の試験片を用いて、該試験片の厚さと、該試験片を20°C±1°Cの水中に24時間浸漬した後の厚さから、下記式3に従って求めた、吸水厚さ膨張率が5以下であり、かつ、長さ30cm、幅5cmの複合材料の試験片を用いて、該試験の長さ方向の長さと、該試験片の40°C、90にて1週間処理した後の長さ方向の長さから、下記式5に従って求めた、吸湿長さ膨張率が0.15以下であることを特徴とする請求項5または6に記載の複合材料。吸水厚さ膨張率=吸水後厚さ-吸水前厚さ/吸水前厚さ×1003、吸湿長さ膨張率=吸湿後長さ-吸湿前長さ/吸湿前長さ×1005。無機材料および/またはリグノセルロース材料が、チップ状、板状、ストランド状、薄くスライスしたフレーク状、細かく粉砕された粉状、または繊維状のいずれか、あるいはこれらの混合形態であることを特徴とする、請求項5~7のいずれか一項に記載の複合材料。請求項1~5のいずれか一項に記載の接着剤組成物と、リグノセルロース類および/または無機材料とを混合し、熱圧成形することを特徴とする高耐水性の複合材料の製造方法。さらに離型剤を用いることを特徴とする、請求項9に記載の複合材料の製造方法。ホルムアルデヒド系樹脂Aを含む第1液と、官能基数が2~8であり、かつ、重量平均分子量が60~1000であるポリオールBを含む第2液とからなり、前記第1液中のホルムアルデヒド系樹脂Aの固形分100重量部に対して、第2液中のポリオールBを25~160重量部で用いる、高耐水性の複合材料形成用接着剤。本発明は、上記のような従来技術に伴う問題を解決しようとするものであって、リグノセルロース類や無機材料を含み、吸水および吸湿厚さ膨張率、吸水および吸湿長さ膨張率、曲げ強さ、二次加工性および剥離強度に優れる、高耐水性の複合材料を製造するための接着剤組成物と、該接着剤組成物を用いた高耐水性の複合材料の製造方法、および高耐水性の複合材料の提供を課題としている。本発明者らは、上記問題を解決すべく鋭意研究した結果、ホルムアルデヒド系樹脂と、特定のポリオールとを特定量含む、高耐水性の複合材料形成用接着剤組成物を用いることにより、高品質な高耐水性の複合材料が得られることを見出し、本発明を完成するに至った。すなわち、本発明の高耐水性の複合材料形成用接着剤組成物は、ホルムアルデヒド系樹脂Aの固形分100重量部に対して、官能基数が2~8であり、かつ、重量平均分子量が60~1000であるポリオールBを25~160重量部含むことを特徴とする。本発明の高耐水性の複合材料は、本発明の接着剤組成物と、リグノセルロース類および/または無機材料とを含む混合物を、熱圧成形して得られることを特徴とする。本発明の高耐水性の複合材料の製造方法は、本発明の接着剤組成物と、リグノセルロース類および/または無機材料とを混合し、熱圧成形することを特徴とする。本発明の高耐水性の複合材料形成用接着剤は、ホルムアルデヒド系樹脂Aを含む第1液と、官能基数が2~8であり、かつ、重量平均分子量が60~1000であるポリオールBを含む第2液とからなり、前記第1液中のホルムアルデヒド系樹脂Aの固形分100重量部に対して、第2液中のポリオールBを25~160重量部で用いることを特徴とする。本発明によれば、リグノセルロース類や無機材料を容易に接着でき、吸水および吸湿厚さ膨張率、吸湿長さ膨張率、曲げ強さ、二次加工性および剥離強度に優れる、耐水性に非常に優れた、高品質の複合材料を製造することができる。また、該複合材料を用いてなる成形品は、20°Cの吸水厚さ膨張率や吸湿時の寸法安定性厚さおよび長さ膨張率に非常に優れるため、大気中の湿気や水分などによっても合板と同等の耐水性を備えている。そのため、従来合板が主として用いられていた部材への利用が可能となり、フローリング材用台板や体育館の床材などに好適に用いることができ、合板の代替えとしても実用価値が高い。次に、本発明の高耐水性の複合材料形成用接着剤組成物、複合材料およびそれらの製造方法について具体的に説明する。接着剤組成物および接着剤本発明の高耐水性の複合材料形成用接着剤組成物接着剤組成物とも称すは、ホルムアルデヒド系樹脂Aと、特定のポリオールBとを特定量含む。また、接着剤組成物または接着剤には、本発明の効果を奏する範囲において、必要に応じて、有機イソシアネート系化合物Cや、離型剤などの添加剤を加えてもよい。本発明において、ホルムアルデヒド系樹脂Aの固形分100重量部に対して、ポリオールBは、通常25~160重量部、成形品の耐水性や物理的強度向上を図る理由から、より好ましくは25~150重量部である。ホルムアルデヒド系樹脂AとポリオールBとの比が上記範囲にある場合、成形品の耐水性が向上する。この理由は明らかではないが、たとえば、次のように推定される。ホルムアルデヒド系樹脂Aの固形分100重量部に対して、ポリオールBが160重量部を超えると、ポリオール中の残存水酸基の量が多くなり過ぎ、かえって、大気中の湿気や水分などの水を複合材料中の被着体へ吸着されやすくなり、成形体の吸水厚さ膨張率や寸法安定性線膨張率が低下し、耐水性が低下すると推定される。一方、25重量部未満であると、成形品の耐水性を得るためには、ホルムアルデヒド系樹脂の量を多くしなければならず、その結果、ホルムアルデヒド放出量の低減化が図れず、健康被害への影響が大きくなる。また、上記範囲内であれば、ポリオール中の遊離水酸基の量が適度に存在し、大気中の湿気や水分などの水は、複合材料中の被着体へ吸着されるよりも、ポリオール中の遊離水酸基へ付加しやすくなり、その結果、ポリオール中に自由水として存在することにより、成形品の耐水性が向上すると推定される。また、この範囲であれば、ホルムアルデヒド系樹脂の量を削減でき、ホルムアルデヒド放出量の低減化が図れるため、健康被害への影響を防止できる。さらに、この範囲であれば、耐水性の優れた成形品を得る事が出来る。また、本発明の高耐水性の複合材料形成用接着剤組成物は、ホルムアルデヒド系樹脂Aの固形分100重量部に対して、ポリオールBが、25~160重量部、好ましくは25~150重量部のみからなっても、本発明の効果を有する高耐水性の複合材料の形成に好適に用いることができる。なお、この態様において、本発明の効果を奏する限り、公知の離型剤や添加剤を加えることができる。<Aホルムアルデヒド系樹脂>ホルムアルデヒド系樹脂Aは、公知の方法で製造でき、特に限定されないが、たとえば、尿素-ホルムアルデヒド樹脂、メラミン-ホルムアルデヒド樹脂、尿素-メラミン-ホルムアルデヒド樹脂、メラミン-尿素-ホルムアルデヒド樹脂、フェノール-ホルムアルデヒド樹脂、フェノール-メラミン-ホルムアルデヒド樹脂、メラミン-フェノール-ホルムアルデヒド樹脂等が挙げられる。樹脂Aは、水溶性であることから、後述するポリオールBと、特定の範囲内で用いることで、特にリグノセルロース材料に対して、樹脂部分がリグノセルロース材料表面へ残る傾向にあり、一方、接着剤中の水分がリグノセルロース繊維内へ浸透するため、複合材料の耐水性がより向上すると推定される。これらの中でも、接着剤自体の耐水性や、複合材料の成形性の理由から、尿素-メラミン-ホルムアルデヒド樹脂、メラミン-尿素-ホルムアルデヒド樹脂、メラミン-ホルムアルデヒド樹脂が好ましい。更に、接着剤の反応性や、複合材料の成形性より、尿素-メラミン-ホルムアルデヒド樹脂、メラミン-尿素-ホルムアルデヒド樹脂がより好ましい。ホルムアルデヒド系樹脂Aは、1種単独で用いてもよく、また2種以上を組み合わせて用いてもよい。本発明では、たとえば、JISA-5905ファイバーボードや、JISA-5908パーティクルボードに記載されている、ホルムアルデヒド放散量による区分F☆☆を満たした、樹脂を利用することで、ホルムアルデヒド系樹脂の硬化を阻害しない範囲の少量のホルムアルデヒドキャッチャー剤添加により、容易にF☆☆☆或いはF☆☆☆☆区分の複合材料が得られる。また、従来のホルムアルデヒド系樹脂を用いる場合、あるいは、併用して使用することもできる。また、建築廃材等も利用することもあり、このような場合、複合材料からの放散ホルムアルデヒド量はゼロにはならない。したがって、このような時には、ホルムアルデヒド量を減少させる目的で、表層および/または芯層部にホルムアルデヒドキャッチャー剤を添加することが有効である。ホルムアルデヒドキャッチャー剤としては、ホルムアルデヒドと反応するものであればいずれでもよく、酸のアンモニウム塩、アルカリ金属の亜硫酸塩等が挙げられる。それらの中でもアミノ基を有する、例えば尿素、グアニル尿素、メラミン、アンモニア等が好ましい。添加する方法としては、複合材料製造時に複合材料中にホルムアルデヒドキャッチャー剤が存在すれば良く、接着剤組成物、組成物中に添加しても良いし、乾燥前の原料、接着剤塗布時に添加し混合しても良い。さらに、ホルムアルデヒドキャッチャー剤を水に溶解し、複合材料の熱圧成形後に、塗布又は散布し使用しても良い。ホルムアルデヒドキャッチャー剤は、1種単独で用いてもよく、また2種以上を組み合わせて用いてもよい。<Bポリオール>本発明に係るポリオールBは、下記、官能基数および重量平均分子量を満たしている限り特に限定されない。本発明に係るポリオールBの官能基数は、通常2~8であり、より好ましくは3~8、さらに好ましくはポリオール中の水酸基の活性や、ホルムアルデヒド樹脂との硬化後の結合力の理由から3~6である。ボリオールが単官能の場合、ポリオール自体の保水力も弱く、成形した複合材料の耐水性が得られ難い。また、単官能の場合、2官能以上のポリオールと比べ、保水力も結合力も弱く、物理的強度に加え、耐水性も得られない。また、ポリオールBの重量平均分子量は、通常60~1000、好ましくは保水力や、活性水酸基含有量の理由から60~700である。分子量が60未満の場合、得られる成形品の物理的強度が低く、また、耐水性も改善し難くなる。一方、分子量が1000を超えると、ポリオールの親水性も低下し、保水性が弱くなると共に、成形品が柔らかくなる傾向にあり、得られる成形品の物理的強度が低く、また、耐水性も改善しない。ポリオールBの水酸基価OHVは、通常110~3800mgKOH/g、好ましくは140~3000mgKOH/g、より好ましくは活性水酸基含有量や樹脂が硬化した際の硬化物の固さより160~2000mgKOH/gである。なお、重量平均分子量は、ポリエーテルおよび/またはポリエステルポリオールの水酸基価OHVと、ポリエーテルおよび/またはポリエステルポリオールを製造する際の開始剤の官能基数fを用い、式2より求めることができる。重量平均分子量=56,100×f/OHV2。式2中の水酸基価OHV:mgKOH/gは、たとえば、JISK-1557-1のプラスチック-ポリウレタン原料ポリオール試験方法に準じて測定できる。式2中の官能基数fは、ヒドロキシル基を有する多価アルコールの水酸基数であって、例えば、エチレングリコールおよびプロピレングリコールの官能基数はf=2、ショ糖はf=8、ソルビトールはf=6、ペンタエリスリトールはf=4、トリメチロールプロパンおよびグリセリンはf=3を用いる。ポリオールBとしては、たとえば、エチレングリコール、ジエチレングリコール、プロピレングリコール、ペンタエリスリトール、トリメチロールプロパン、グリセリン、ソルビトール、グラニュー糖、ポリプロピレングリコール、ジエチレングリコール、ポリエチレングリコール、ヘキサントリオール、ブチレングリコール、ジヒドロキシジフェニルプロパン、ヘキサントリオール、スクロース、ジプロピレングリコール、ジヒドロキシジフェニルプロパン、ジヒドロキシジフェニルエーテル、ジヒドロキシジフェニルメタン、ジヒドロキシビフェニル、ハイドロキュノン、ナフタレンジオール、レゾルシン、アミノフェノール、アミノナフトール、メチルジエタノールアミン、フロログルシン、エチルジイソプロパノールアミン、ジエタノールアミン、トリエタノールアミン等のエタノールアミン類、エチレンジアミン、ジエチレントリアミン、オルソトリレンジアミン、メタトリレンジアミン、4,4-ジフェニルメタンジアミン、ヘキサメチレンジアミン、ビスp-アミノシクロヘキサノントリレンジアミン、ジフェニルメタンジアミン、ナフタレンジアミン、ジエチレントリアミン、ポリメチルポリフェニルポリアミン、アニリン等が挙げられる。これらポリオールをそのまま使用しても良い。取り扱い易さより、エチレングリコール、ジエチレングリコール、プロピレングリコール、グリセリン、メチルジエタノールアミン、トリエタノールアミン、エチレンジアミンが好ましい。これらの中でも、ジエチレングリコール、プロピレングリコール、グリセリン、トリエタノールアミン、エチレンジアミンが、接着性や反応性の観点からより好ましい。また、ポリオールBは、上記、多価アルコールを開始剤出発物質として、これらに環式エーテルを付加させることにより製造することもできる。なお、一多価アルコール、環式エーテルと共に、一種または二種以上を用いることができる。これらのポリオールの製造方法については、特に限定されない。環式エーテルとしては、たとえば、エチレンオキサイド、プロピレンオキサイド、スチレンオキサイド、ブチレンオキサイド等が挙げられる。これらの中でも、有機イソシアネート系化合物との反応性の観点から、エチレンオキサイド、プロピレンオキサイドが好ましい。これらの中でも、有機イソシアネート系化合物との反応性や、接着性の観点から、エチレングリコール、プロピレングリコール、ジプロピレングリコール、グラニュー糖、ソルビトール、ペンタエリスリトール、トリメチロールプロパン、グリセリン、エチレンジアミンや、これらに環式エーテルを一種または二種以上付加させたポリオールが好ましく、エチレングリコール、ソルビトール、ペンタエリスリトール、トリメチロールプロパン、グリセリンや、これらに環式エーテルを一種または二種以上付加させたポリオールがより好ましい。また、ポリオールBとして、多価アルコールと、これらにカルボキシル基を有する化合物多塩基酸を反応させることにより製造することもできる。なお、多価アルコール、多塩基酸共に、一種または二種以上を用いることができる。これらのポリオールの製造方法については、特に限定されない。多価アルコールとしては、特に限定されないが、例えば、エチレングリコール、ジエチレングリコール、ポリエチレングリコール、プロピレングリコール、ジプロピレングリコール、トリメチレングリコール、1、3-または1、4-ブチレングリコール、ネオペンチルグリコール、1、6-ヘキサメチレングリコール、デカメチレングリコール、ビスフェノールAのプロピレンオキサイドおよび/またはエチレンオキサイド付加物、ビスフェノールFのプロピレンオキサイドおよび/またはエチレンオキサイド付加物、p-キシリレングリコール、1、4-シクロヘキサンジオール、1、4-シクロヘキサンジメタノール、グリセリン、トリメチロールプロパン、ヘキサントリオール、ペンタエリスリトールのアルキレンオキサイド付加物等、エチルジイソプロパノールアミン、ジエタノールアミン、トリエタノールアミン等のエタノールアミン類、エチレンジアミン、ジエチレントリアミン、オルソトリレンジアミン、メタトリレンジアミン、4,4-ジフェニルメタンジアミン、ヘキサメチレンジアミン、ビスp-アミノシクロヘキサノントリレンジアミン、ジフェニルメタンジアミン、ナフタレンジアミン、ジエチレントリアミン、ポリメチルポリフェニルポリアミン、アニリンが挙げられる。また、カルボキシル基を有する化合物多塩基酸としては、特に限定されないが、例えば、アジピン酸、ヒメリン酸、セバシン酸、アゼライン酸、マレイン酸、イタコン酸、フマール酸、フタール酸、テレフタール酸、マロン酸、コハク酸、グルタル酸、シュウ酸、イソフタル酸、ヘキサヒドロフタル酸、ヒマシ油等の脂肪酸、またはヒマシ油等の脂肪酸をエステル化反応したものなどが挙げられる。また、プロピオラクトン、ブチロラクトン、カプロラクトン等の環状エステル等も用いることができる。これらのポリオールは、一種または二種以上混合して使用することが出来る。<C有機イソシアネート系化合物>本発明の接着剤組成物には、本発明の目的を損なわない範囲で、有機イソシアネート系化合物Cを加えてもよい。本発明の接着剤組成物に化合物Cをある範囲内の量を加えることにより、硬化物の耐水性や、成形物の物理的強度が向上するため、好ましい。有機イソシアネート系化合物Cは、特に限定されないが、樹脂Aの固形分100重量部に対して、好ましくは30~120重量部、より好ましくは、30~100重量部、更に好ましくは50~80重量部である。化合物Cが30重量部未満であると、添加した際の耐水性や、物理的強度向上効果が少なく、添加する意味がない。一方、120重量部を超えると、ポリオールとの反応により、ポリオールB中の遊離水酸基が少なくなり、複合材料中の被着体が水分を吸収し易くなり、成形体の吸水厚さ膨張率や寸法安定性線膨張率が低下し、耐水性が低下するおそれがある。有機イソシアネート系化合物Aとしては、ポリウレタンなどの製造に通常使用されるイソシアネート基を有する化合物であれば特に限定されない。たとえば、脂肪族ポリイソシアネート、脂環族ポリイソシアネート、芳香脂肪族ポリイソシアネート、芳香族ポリイソシアネート、およびこれらのイソシアネートの誘導体や変性体などが挙げられる。脂肪族ポリイソシアネートとしては、たとえば、トリメチレンジイソシアネート、テトラメチレンジイソシアネート、ヘキサメチレンジイソシアネート、ペンタメチレンジイソシアネート、1,2-プロピレンジイソシアネート、1,2-ブチレンジイソシアネート、2,3-ブチレンジイソシアネート、1,3-ブチレンジイソシアネート、2,4,4-または2,2,4-トリメチルヘキサメチレンジイソシアネート、2,6-ジイソシアネートメチルカプロエートなどの脂肪族ジイソシアネート;リジンエステルトリイソシアネート、1,4,8-トリイソジアネートオクタン、1,6,11-トリイソシアネートウンデカン、1,8-ジイソシアネート-4-イソシアネートメチルオクタン、1,3,6-トリイソシアネートヘキサン、3,5,7-トリメチル-1,8-ジイソシアネート-5―イソシアネートメチルオクタンなどの脂肪族トリイソシアネートなどが挙げられる。脂環族ポリイソシアネートとしては、たとえば、1,3-シクロペンテンジイソシアネート、1,4-シクロヘキサンジイソシアネート、1,3-シクロヘキサンジイソシアネート、3-イソシアネートメチル-3,5,5-トリメチルシクロヘキシルイソシアネート以下、イソホロンジイソシアネートともいう。、4,4’-メチレンビスシクロヘキシルイソシアネート、メチル-2,4-シクロヘキサンジイソシアネート、メチル-2,6-シクロヘキサンジイソシアネート、1,3-または1,4-ビスイソシアネートメチルシクロヘキサン以下、水添キシリレンジイソシアネートともいう。もしくはその混合物、ノルボルナンジイソシアネートなどの脂環族ジイソシアネート;1,3,5-トリイソシアネートシクロヘキサン、1,3,5-トリメチルイソシアネートシクロヘキサン、2-3-イソシアネートプロピル-2,5-ジイソシアネートメチル-ビシクロ2,2,1ヘプタン、2-3-イソシアネートプロピル-2,6-ジイソシアネートメチル-ビシクロ2,2,1ヘプタン、3-3-イソシアネートプロピル-2,5-ジイソシアネートメチル-ビシクロ2,2,1ヘプタン、5-2-イソシアネートエチル-2-イソシアネートメチル-3-3-イソシアネートプロピル―ビシクロ2,2,1ヘプタン、6-2-イソシアネートエチル-2-イソシアネートメチル-3-3-イソシアネートプロピル―ビシクロ2,2,1ヘプタン、5-2-イソシアネートエチル-2-イソシアネートメチル-2-3-イソシアネートプロピル-ビシクロ2,2,1-ヘプタン、6-2-イソシアネートエチル-2-イソシアネートメチル-2-3-イソシアネートプロピル-ビシクロ2,2,1ヘプタンなどの脂環族トリイソシアネートなどが挙げられる。芳香脂肪族ポリイソシアネートとしては、たとえば、1,3-または1,4-キシリレンジイソシアネートもしくはその混合物、ω,ω’-ジイソシアネート-1,4-ジエチルベンゼン、1,3-または1,4-ビス1-イソシアネート-1-メチルエチルベンゼン以下、テトラメチルキシリレンジイソシアネートともいう。もしくはその混合物などの芳香脂肪族ジイソシアネート;1,3,5-トリイソシアネートメチルベンゼンなどの芳香脂肪族トリイソシアネートなどが挙げられる。芳香族ポリイソシアネートとしては、たとえば、m-フェニレンジイソシアネート、p-フェニレンジイソシアネート、4,4’-ジフェニルジイソシアネート、1,5-ナフタレンジイソシアネート、2,4-または4,4’-ジフェニルメタンジイソシアネート以下、MDIともいう。もしくはその混合物、2,4-または2,6-トリレンジイソシアネート以下、TDIともいう。もしくはその混合物、4,4’-トルイジンジイソシアネート、4,4’-ジフェニルエーテルジイソシアネートなどの芳香族ジイソシアネート;トリフェニルメタン-4,4’,4-トリイソシアネート、1,3,5-トリイソシアネートベンゼン、2,4,6-トリイソシアネートトルエンなどの芳香族トリイソシアネート;4,4’-ジフェニルメタン-2,2’,5,5’-テトライソシアネートなどの芳香族テトライソシアネートなどが挙げられる。また、これらのポリイソシアネートの誘導体としては、たとえば、上記ポリイソシアネートのダイマー、トリマー、ビウレット、アロファネート、カルボジイミド、ウレトジオン、オキサジアジントリオン、ポリメチレンポリフェニルポリイソシアネート以下、クルードMDIもしくはポリメリックMDIともいう。およびクルードTDIなどが挙げられる。上記ポリイソシアネートの変性体としては、たとえば、上記ポリイソシアネートやポリイソシアネートの誘導体と、後述する低分子量ポリオールまたは低分子量ポリアミンとを、イソシアネート基が残存するように、すなわち、ポリイソシアネートまたはその誘導体のイソシアネート基が、低分子量ポリオールの水酸基または低分子量ポリアミンのアミノ基よりも過剰となる割合で反応させることによって得られるイソシアネートのポリオール変性体やポリアミン変性体などが挙げられる。これらの有機ポリイソシアネート化合物は、1種単独で用いてもよく、また2種以上を組み合わせて用いてもよい。上記例示した有機ポリイソシアネート化合物のうち、芳香族ジイソシアネートが好ましく、取り扱い時の作業環境や取り扱いの容易さから、ポリメリックMDIがより好ましい。<離型剤>本発明の接着剤組成物または接着剤には、本発明の目的を損なわない範囲で、離型剤を加えてもよい。離型剤は、特に限定されないが、シリコン系、フッ素系、カルナバワックス系、モンタンワックス系、パラフィン系及びポリエチレン系などが挙げられる。これらの中でも、得られた複合材料の二次加工性の点から、ポリエチレン系、カルナバワックス系が好ましい。これらの離型剤は、複合材料用原料の無機材料および/またはリグノセルロース類などへの内部へ添加し利用する内部離型剤として使用できるが、熱圧成形用の設備によっては、プレス表面、コール盤、複合材料用原料の無機材料および/またはリグノセルロース類のマット表裏面やスチールベルト等へ塗布して外部離型剤としても利用できる。内部離型剤と外部離型剤の組み合わせについては特に限定はなく、それぞれ独立に上記例示した離型剤から選択できる。内部離型剤の添加量は、通常、無機材料および/またはリグノセルロース類の乾燥重量全量に対し、固形分で01~10重量の添加が好ましく、より好ましくは固形分で0.2~0.7重量である。内部離型剤の添加量が少なすぎると、十分な離型性が得られず、10重量を超えると、成形品の耐水性の低下を招くおそれがあり、また、十分な離型性は得られるものの経済的ではなく、生産コストが上がってしまうと共に、複合材料の二次加工時の接着性が大幅に低下することにより、二次加工品の物理的強度が得られ難い。外部離型剤は、プレス表面、コール盤、複合材料用原料の無機材料および/またはリグノセルロース類のマット表裏面やスチールベルト等へ散布または、塗布して使用する。散布および塗布量は、特に限定されないが、通常固形分で0.05~30g/m2、好ましくは固形分で0.1~20g/m2である。外部離型剤も、散布および塗布する量が少ないと良好な離型性が得られず、多いと得られた複合材料の二次加工時の接着性や二次加工品の物理的強度が得られ難い。<その他>本発明の接着剤組成物または接着剤には、上記に加えて、必要に応じて、その他の接着剤、硬化剤、硬化促進剤、鎖延長剤、架橋剤、連通化剤、難燃剤、顔料、可塑剤、紫外線吸収剤、酸化防止剤、紫外線吸収剤、シランカップリング剤、金属触媒、撥水剤、消泡剤、離型助剤、粘着付与剤、ホルムアルデヒドキャッチャー剤、架橋剤、安定剤等などの複合材料を製造する際に一般的に用いられる添加剤を、本発明の目的を損なわない範囲で用いることができる。上記添加剤としては、たとえば、松平信孝、前田哲郎共編ポリウレタン第8刷槙書店1964の134~137頁、松尾仁、国井宣明、田辺清士共編機能性ポリウレタン第1刷株式会社シーエムシー1989年54~68頁等に記載の添加剤が参考できる。その他の接着剤としては、エポキシ系接着剤、アクリル系接着剤、合成ゴム系接着剤、酢ビ系接着剤などが挙げられる。これらの接着剤は、単独あるいは二種以上混合し使用することができる。エポキシ系接着剤としては、グリシジル基を有する原料を主成分としたエピクロルヒドリンビスフェノールA型樹脂、エピクロルヒドリンビスフェノールF型樹脂、メチルエピクロルヒドリンをベースとするエポキシ樹脂、鎖状エポキシ樹脂、ポリアルキレンエーテル系エポキシ樹脂、ノボラック型エポキシ樹脂、環状脂肪族エポキシ樹脂等の主剤と有機ポリアミンを使用し脂肪族単純アミン、内在アミンアダクト、分離アダクト、ポリアミド樹脂併用、芳香族アミン、アミン予備縮合物、アミン塩等との硬化、有機酸無水物等との硬化、アミノフェノール樹脂併用硬化、脂肪酸とのエステル化による硬化、アルキッド樹脂変性による硬化、アミノ基やメルカプタン等の硬化剤、潜在性硬化剤としてヒドラジン等の常温固体で熱により硬化剤が液化し硬化する一液タイプの接着剤等が挙げられる。アクリル系接着剤としては、芳香族ビニル系モノマーとして、スチレン、αメチルスチレン、ジビニルベンゼン等、不飽和エステルモノマーとしては、メチルメタアクリレート、エチルアクリレート、イソブチルメタアクリレート、tertブチルメタアクリレート、酢酸ビニル、アクリルニトリル、イソブチルアクリレート、nブチルアクリレート、2エチルヘキシルアクリレート、2エチルヘキシルメタアクリレート、ラウリルメタアクリレート等の4~12のアルキル基を有するアクリル酸もしくはメタアクリル酸エステルや、アミド基を有するアクリルモノマーとしてアクリルアミド、メタアクリルアミド、マレイミド、N-メチロールアクリルアミド、N-メチロールメタアクリルアミド、N-メトキシメチルアクリルアミド、N-イソプロポキシメチルアクリルアミド、N-ブトキシメチルアクリルアミド、N-イソブトキシメチルアクリルアミド、N-オクチロキシメチルアクリルアミド、N-カルボキシメチルアクリルアミド等、不飽和カルボン酸として、モノカルボン酸としてアクリル酸、メタアクリル酸、クロトン酸、ジカルボン酸としてイタコン酸、マレイン酸、フマール酸等を原料としたエマルションが挙げられる。合成ゴム系接着剤としては、ブタジエンと芳香族ビニル系モノマーとしは、スチレン、αメチルスチレン、ジビニルベンゼン等が、不飽和カルボン酸エステルモノマーとしては、メチルメタアクリレート、エチルアクリレート、イソブチルメタアクリレート、tertブチルメタアクリレート、酢酸ビニル、アクリルニトリル、イソブチルアクリレート、nブチルアクリレート、2エチルヘキシルアクリレート、2エチルヘキシルメタアクリレート、ラウリルメタアクリレート等の4~12のアルキル基を有するアクリル酸もしくはメタアクリル酸エステル等、アミド基を有するアクリルモノマーとしてはアクリルアミド、メタアクリルアミド、マレイミド、N-メチロールアクリルアミド、N-メチロールメタアクリルアミド、N-メトキシメチルアクリルアミド、N-イソプロポキシメチルアクリルアミド、N-ブトキシメチルアクリルアミド、N-イソブトキシメチルアクリルアミド、N-オクチロキシメチルアクリルアミド、N-カルボキシメチルアクリルアミド等、不飽和カルボン酸としては、モノカルボン酸としてアクリル酸、メタアクリル酸、クロトン酸、等、ジカルボン酸としてはイタコン酸、マレイン酸、フマール酸等を原料にとしたエマルションが挙げられる。酢ビ系接着剤としては、酢酸ビニルモノマーを主原料とする前記アクリル系接着剤に記載したモノマーを原料とし、保護コロイド重合したものが挙げられる。接着剤組成物または接着剤の使用方法、接着方法本発明の高耐水性の複合材料成形用接着剤組成物または複合材料成形用接着剤の使用方法は、特に限定されるものではないが、たとえば、ホルムアルデヒド系樹脂Aと特定のポリオールBを特定量で、塗布または分散させる直前に2液を均一に混合した組成物を、複合材料用原料である無機材料および/またはリグノセルロース類に塗布または分散させて使用してもよいし、それぞれ別々に塗布または分散させても良い。生産性、作業性や特にメンテナンス等を考慮すると、ホルムアルデヒド系樹脂とポリオールを、それぞれ第1液および第2液として、別々に塗布または分散させる方法が好ましい。また、ポリオールは、均一な塗布または分散できれば良く、予め水に分散させて使用しても良いし、そのまま使用しても良いが、予め水に分散させて使用する方が、均一に塗布または分散させることができるため、より好ましい。塗布あるいは分散する方法は、種々の方法が用いられるが、特に限定はなく、スプレー等を用いて、複合材料用原料に均一に塗布または分散できれば良い。ホルムアルデヒド系樹脂第1液と複合材料用原料の使用比率は、有効成分である第1液と原料が、通常、全乾燥重量比で6:100~30:100第1剤:原料であり、好ましくは8:100~20:100である。第1剤が、原料100重量部に対して、6重量部未満では接着剤としての効果が得られにくい傾向にあり、30重量部を超えると、コスト的、工業的に無駄である。このように本発明では、原料に対して、少ない量のホルムアルデヒド系樹脂で接着でき、高耐水性を有する成形品を得ることができる。また、有機イソシアネート系化合物Cは、原料へ別々に塗布または分散させても良いし、塗布または分散させる直前に、接着剤組成物に混合し使用しても良いが、生産性や作業性等を考慮すると、別々に塗布または分散させる方法が望ましい。また、必要に応じて、離型剤やその他の添加剤を原料へ別々に塗布または分散させても良いし、塗布または分散させる直前に、接着剤組成物に混合し使用しても良い。生産性や作業性等を考慮すると、それぞれを別々に塗布または分散させる方法が望ましい。また、離型剤やその他の添加剤は、第1液または第2液のいずれに混合して用いてもよいが、第1液に混合して用いることが好ましい。バインダーシステム本発明では、接着剤組成物または接着剤を、上記種々の方法により、原料へ塗布あるいは分散し、熱圧または冷圧により接着させて、高耐水性の複合材料を得るが、この時のホルムアルデヒド系樹脂A、ポリオールB、必要に応じて、有機イソシアネート系化合物C、離型剤やその他の添加剤を塗布あるいは分散させ、複合材料を得るためのシステムをバインダーシステムと称する。複合材料およびその製造方法<複合材料>本発明にかかる複合材料は、後述する、無機材料および/またはリグノセルロース類に、本発明の接着剤組成物または接着剤を種々の方法により塗布あるいは分散して、熱圧または冷圧成形することにより接着させることで得られる。生産性や、成形品表面の平滑性を考慮すると熱圧成形が好ましい。複合材料は、吸水及び吸湿厚さ膨張率、寸法安定性吸湿時の厚さおよび吸湿時の長さ膨張率、曲げ強さ、二次加工性、生産性および剥離強度に優れ、特に、本発明の接着剤組成物を用いることで耐水性に非常に優れる。JISA-5905ファイバーボードや、JISA-5908パーティクルボードに記載されている吸水厚さ膨張率試験で、複合材料の厚みを予め0.05mmの精度までダイヤルゲーシ又はマイクロメーターで測定し、これを20°C±1°Cの水中に水面下3cmに水平に置き、24時間浸漬した。その後、該複合材料を取り出して水分を拭取り、厚さを測定した。この際の吸水厚さ膨張率が、JIS規定では通常12以下であるが、合板が利用されてきた部材として代替えでき、たとえば、高耐水性が要求されるフローリング材用台板や体育館の床材などにも好適に用いることができる点で、好ましくは7以下、より好ましくは5以下である。なお、膨張率は、50mm角の複合材料の試験片を用いて、以下の式3に従って算出する。なお、試験片の厚みは特に限定されないが、たとえば、9mm~15mm程度である。吸水厚さ膨張率=吸水後厚さ-吸水前厚さ/吸水前厚さ×1003。また、複合材料の吸湿厚さ膨張率は、JISによる規格はないが、合板が利用されてきた部材として代替えでき、たとえば、高耐水性が要求されるフローリング材用台板や体育館の床材などにも好適に用いることができる点で、通常8以下、好ましくは7以下であり、より好ましくは6以下であり、さらに好ましくは5以下である。また、複合材料の吸湿長さ膨張率は、同様にJISによる規定はないが、通常0.20以下、好ましくは0.15以下である。なお、合板の吸湿長さ膨張率は、使用されているリグノセルロース材料にもよるが、一般的に0.2程度と言われている。なお、これらの膨張率の測定に際し、厚みなどの測定法は、前記同様に、JISA-5905及びJISA-5908に従った。なお、吸湿厚さ膨張率および吸湿長さ膨張率は、複合材料を幅50mm、長さ300mmの試験片に裁断し、厚み、重量及び長さを測定後、温度40°C、湿度90の湿熱オーブンにて1週間放置し、放置後の厚み、重量及び長さを測定して、以下の式4および5に従って算出する。なお、試験片の厚みは特に限定されないが、たとえば、9mm~15mm程度である。また、吸湿長さ膨張率は、長さ方向の長さを用いる。吸湿厚さ膨張率=吸湿後厚さ-吸湿前厚さ/吸湿前厚さ×1004。吸湿長さ膨張率=吸湿後長さ-吸湿前長さ/吸湿前長さ×1005。無機材料および/またはリグノセルロース類は、チップ状、板状、ストランド状、薄くスライスしたフレーク状、細かく粉砕された粉状、または繊維状のいずれか、あるいはこれらの混合形態であってもよい。また、無機材料としては、例えば、ロックウール、真珠岩、黒曜岩、ヒル石、シラス等を加熱発泡させた多孔質のパーミライトやバーミキュライト、発泡シラス、ガラスやアルミナ、フライアッシュ、硅砂、貢岩等を原料とし微小中空体としたガラスバルーン、シラスバルーン、炭酸カルシウム、水酸化アルミニウム等が挙げられる。軽量な成形体を得るためには、無機質含泡粒子の嵩密度は、0.3g/cm3以下が望ましい。無機質含泡粒子は、結合剤との接着性を向上させるため、シランカップリング剤等を用いた表面処理を行ってもよい。リグノセルロース類としては、パーティクルボードPB、削片板、OSBオリエンテッドストランドボード、ウェイファーボード、LSLラミネーテッドストランドランバーに使用される木質削片であるストランドチップ、ダストチップ、フレークチップや、IB軟質繊維版、中質繊維板MDF、HB硬質繊維版に使用されるファイバー及びコーリャン茎、バガス、籾殻、稲草、麦草等の農産物が例として挙げられる。これら無機材料およびリグノセルロース類は、単独で使用しても良いし、2種類以上を組み合わせて使用してもよい。本発明では、リグノセルロース類としては、パーティクルボードを用いた場合でも、所望の高耐水性の複合材料を得ることができる。一般的に三層構造以上からなるパーティクルボードは、表層に粉上のダストチップを用い、芯層には針状のストランドチップが用いられ、チップの形状が異なることから、成形時にプレスで圧縮される際の圧縮比が異なり、芯層部は圧縮比も低く、リグノセルロース材料を用いた場合には、水を吸収し易い。更には、単層ボードとは異なり、芯層に用いる接着剤の添加量も少ないため、高耐水性の複合材料を得ることは難しい。しかしながら、ホルムアルデヒド系樹脂Aおよび特定のポリオールBと、必要に応じて、有機イソシアネート系化合物Cを特定の範囲で使用することにより、本発明の接着剤組成物または接着剤は、高い保水性を有するため、従来得られなかった耐水性能を有する複合材料を得ることが出来る。そのため、本発明では、パーティクルボードにおいても、好適に用いることができ、所望の高耐水性の複合材料を得ることができる。また、複合材料の構造は、特に限定されなく、たとえば、1層構造、あるいは、表層/芯層/表層の構造からなる3層構造、あるいは、表層2層以上/芯層2層以上/表層2層以上の構造からなる多層構造などが挙げられる。また、無機材料およびリグノセルロース材料の混合、あるいはリグノセルロース材料/無機材料/リグノセルロース材料、あるいは無機材料/リグノセルロース材料/無機材料のようにランダムに多層構造を有していても良い。<複合材料の製造方法>本発明の高耐水性を有する複合材料の製造方法の一例を次に示す。複合材料の製造方法は、公知の木質ボードの製造法と同様、湿式及び乾式の方法があり、特に限定されるものではない。乾式方法での単層の複合材料の製造方法を以下に詳述する。原料に、所定量の接着剤組成物、および必要に応じて、内部離型剤を付着させる。この付着方法は、ボード製造に用いられる従来の公知の方法、例えばスプレー等による吹き付けなどの手段が適用できる。付着した原料を、必要に応じて予め外部離型剤を塗布したコール盤上に、フォーミングし、必要に応じてプリプレスして、マットを形成し、熱圧成形することにより、複合材料を得ることができる。なお、熱圧成形する際のプレス上面には、必要に応じ予め外部離型剤を塗布しておく。プリプレスは通常、圧力0.2~1.5MPaで10~30秒行なうことが望ましく、マットが崩れないようにすれば良い。熱圧成形の際の圧力は、通常0.5~7.0MPa、温度は、通常90~220°C、好ましくは110~220°C、より好ましくは120~200°Cの条件で、5~30秒/mm複合材料の厚みmm×秒=熱圧時間で行なうことが望ましい。なお、温度は、下限値より高いと複合材料の熱圧時の硬化性に優れ、また上限値より低いと熱圧成形性、熱圧成形後の複合材料の表面性に優れる。乾式方法での三層の複合材料の製造方法を以下に詳述する。表層用の原料に、所定量の接着剤組成物、および必要に応じて、内部離型剤を付着させる。一方、芯層用の原料に、所定量の接着剤組成物を付着させる。付着方法は、上記と同様である。付着した表層用の原料を、必要に応じて予め外部離型剤を塗布したコール盤上に、フォーミングし、さらに、上記付着した芯層用の原料および付着した表層の原料をこの順で積層し、必要に応じてプリプレスして、表層/芯層/表層からなるマットを形成し、熱圧成形することにより、三層の複合材料を得ることができる。なお、熱圧成形する際のプレス上面には、必要に応じ予め外部離型剤を塗布しておく。プリプレスの条件は、上記単層の複合材料と同様である。成形品本発明に係る複合材料を用いてなる成形品は、20°Cの吸水厚さ膨張率や寸法安定性吸湿時の厚さおよび長さ膨張率に非常に優れるため、大気中の湿気や水分などによっても膨張せず、さらに、合板と同等の吸湿長さ膨張率を得る事が出来、たとえば、フローリング材、体育館の床材などの耐水性や耐吸湿性の要求される部材などに好適に用いることができる。また、合板の代替えとしても利用でき、実用価値が高い。以下に、本発明の製造例、実施例及び比較例をあげて説明するが、本発明はこれらの実施例に限定されるものではない。また、例中の部及びは特に指定のない限り重量基準による。なお、本発明において各物性は以下のようにして評価した。各種測定条件および製造条件1水酸基価OHVJISK-1557-12007のプラスチック-ポリウレタン原料ポリオール試験方法に準じて測定した。2重量平均分子量重量平均分子量は、ポリオールの水酸基価OHV:mgKOH/gと、ポリオールを製造する際の開始剤の官能基数水酸基数fを用いて、上記の式2より算出した。3遊離ホルムアルデヒド量遊離ホルムアルデヒド量は、JISK-6801の遊離ホルムアルデヒドの測定方法に準拠して得られた。4ボードの製造条件ボードは、設定厚み:15mm、設定密度:750Kg/m3、表層比率:表層45重量、芯層55重量3層構造のボードの場合、熱圧温度:190°C、プレス圧力:40Kgf/cm2、プレス時間:3分30秒の設定条件の基で、製造した。5ボードの評価試験ボードは、JISA5905のファイバーボード、およびJISA5908のパーティクルボードの試験項目に準じて評価を行った。1.常態曲げ強度N/mm2得られたボードを、幅50mm、長さ275mmスパン225mm、厚さ15mmに裁断し、3片の試験片を用いて曲げ強さ試験を行い、平均値を算出した。なお、試験片長さは、JISA5905及びJISA5908に規定されているように、長さスパン50mmで、スパンは公称厚さの15倍とし、かつ150mm以上とするとあり、15mm×15=225mmスパン50mmであり、長さ275mmとした。2.湿潤A曲げ強度A試験:N/mm2上記曲げ強さと同様の方法でボードを裁断し、3片の試験片を得た。次に、それぞれの試験片を70°C温水中に2時間浸せきし、常温水中に1時間浸せきして常温に戻した後、濡れたままの状態で曲げ強さ試験を行い、平均値を算出した。3.中核剥離試験N/mm2ボードを50mm角、厚さ15mmの試験片に裁断し、5片の試験片を用いて中核剥離強度の試験を行い、平均値を算出した。4.20°C吸水厚さ膨張率上記中核剥離試験と同様の方法でボードを裁断し、5片の試験片を得た。次に、それぞれの試験片を用いて、上記の式3に従って、吸水厚さ膨張率を算出した。5.湿熱試験得られたボードを、幅50mm、長さ300mm、厚さ15mmに裁断し、3片の試験片を得た。次に、それぞれの試験片を用いて、上記の式4および5に従って、吸湿厚さ膨張率および吸湿長さ膨張率を算出した。原料<ホルムアルデヒド系樹脂A>メラミン-尿素-ホルムアルデヒド樹脂a1リットルのフラスコに37ホルムアルデヒド598gと尿素221gを入れ、20NaOH水溶液によりpHを約8に調整し、温水浴により80~95°Cで30分間反応させたのち、蟻酸にてpHを約45にして約10分間反応を行い、次いで20NaOH水溶液によりpHを約5.2としてから尿素181gを追加し、30分間反応を進め、次いで20NaOH水溶液によりpHを約8としたのち徐々に常温になるまで冷却を行った。この尿素-ホルムアルデヒド樹脂の固形分は55重量、pH約7、遊離ホルムアルデヒド約0.1であった。1リットルのフラスコに、37ホルムアルデヒド487g、メタノール135gとメラミン378gを入れ、20NaOH水溶液によりpHを10~13に調整し、温水浴にて80~90°Cに保ち、30分間反応を進め常温になるまで冷却した。このメラミン-ホルムアルデヒド樹脂の固形分は58重量、pH約10、遊離ホルムアルデヒド約0.1であった。前記尿素-ホルムアルデヒド縮合樹脂の固形分55重量、pH約7、遊離ホルムアルデヒド約0.1の樹脂と、前記メラミン-ホルムアルデヒド樹脂の固形分は58重量、pH約10、遊離ホルムアルデヒド約0.1の樹脂を1対1の重量比で混合し、固形分565重量、pH約85のメラミン-尿素-ホルムアルデヒド系樹脂aを得た。<ポリオールB>ポリオールaトリメチロールプロパン及び水酸化カリウム3gを内容積2Lのオートクレーブに装入し、オートクレーブ内を乾燥窒素で置換し、攪拌、昇温を開始し、110°Cで反応機の内圧が4.0Kg/cm2G以下に保たれるようにプロピレンオキサイドを徐々に装入し、反応を行った。プロピレンオキサイドの原料を装入終了後、内圧の低下が認められなくなるまで6時間攪拌し反応を行った。反応終了後、85燐酸で中和し減圧脱水後、濾過により燐酸塩を除去し、内容物を取り出し、ポリオキシアルキレンポリオールaを得た。このポリオキシアルキレンポリオールの官能基数は3、水酸基価は842mgKOH/g、および重量平均分子量は200であった。ポリオールbジプロピレングリコールに、プロピレンオキサイドを付加し、官能基数2、重量平均分子量400、水酸基価281mgKOHgのポリオキシアルキレンポリオールbを得た。ポリオールcペンタエリスリトールに、プロピレンオキサイドを付加し、官能基数4、重量平均分子量350、水酸基価641mgKOHgのポリオキシアルキレンポリオールcを得た。ポリオールdグリセリンに、プロピレンオキサイドを付加し、官能基数3、重量平均分子量1000、水酸基価167mgKOHgのポリオキシアルキレンポリオールdを得た。ポリオールeエチレンジアミンに、プロピレンオキサイドとエチレンオキサイド重量比で3対1を付加し、平均官能基数4、重量平均分子量300、水酸基価748mgKOHgのポリオキシアルキレンポリオールeを得た。ポリオールfソルビトールとグリセリン重量比で1対1に、プロピレンオキサイドとエチレンオキサイドを等量付加し、平均官能基数4、重量平均分子量700、水酸基価321mgKOHgのポリオキシアルキレンポリオールfを得た。ポリオールgグラニュー糖とグリセリン重量比で4対6に、プロピレンオキサイドを付加し、平均官能基数4.4、重量平均分子量540、水酸基価460mgKOHgのポリオキシアルキレンポリオールgを得た。ポリオールhポリオールhとして、プロピレングリコール三井化学株社製、官能基数:2、重量平均分子量:76、水酸基価1476mgKOHgを用いた。ポリオールiポリオールiとして、エチレングリコール三井化学株社製、官能基数:2、重量平均分子量:62、水酸基価1810mgKOHgを用いた。ポリオールjポリオールjとして、グリセリン日油株社製、官能基数:3、重量平均分子量:92、水酸基価1827mgKOHgを用いた。ポリオールkソルビトールに、プロピレンオキサイドを付加し、官能基数6、重量平均分子量1000、水酸基価337mgKOHgのポリオキシアルキレンポリオールkを得た。ポリオールlグリセリンに、プロピレンオキサイドを付加し、官能基数3、重量平均分子量700、水酸基価240mgKOHgのポリオキシアルキレンポリオールlを得た。ポリオールmペンタエリスリトールに、プロピレンオキサイドを付加し、官能基数4、重量平均分子量500、水酸基価449mgKOHgのポリオキシアルキレンポリオールmを得た。ポリオールnトリメチロールプロパンに、プロピレンオキサイドを付加し、官能基数3、重量平均分子量350、水酸基価481mgKOHgのポリオキシアルキレンポリオールnを得た。ポリオールoグリセリンに、プロピレンオキサイドを付加し、官能基数3、重量平均分子量400、水酸基価421mgKOHgのポリオキシアルキレンポリオールoを得た。ポリオールpペンタエリスリトールに、プロピレンオキサイドとエチレンオキサイドを等モル付加し、官能基数4、重量平均分子量950、水酸基価236mgKOHgのポリオキシアルキレンポリオールpを得た。ポリオールqグリセリンに、プロピレンオキサイドを付加し、官能基数3、重量平均分子量2200、水酸基価76.5mgKOHgのポリオキシアルキレンポリオールqを得た。ポリオールrエチレンジアミンに、プロピレンオキサイドとエチレンオキサイドを2対1のモル比付加し、官能基数4、重量平均分子量850、水酸基価264mgKOHgのポリオキシアルキレンポリオールrを得た。ポリオールsジプロピレングリコールに、プロピレンオキサイドを付加し、官能基数2、重量平均分子量3000、水酸基価37mgKOHgのポリオキシアルキレンポリオールsを得た。ポリオールtエチレングリコールに、エチレンオキサイドを付加し、官能基数2、重量平均分子量1200、水酸基価93.5mgKOHgのポリオキシアルキレンポリオールtを得た。ポリオールuポリオールuとして、メチルアルコール、官能基数:1、重量平均分子量:32、水酸基価1753mgKOHgを用いた。ポリオールvエチレンジアミンに、プロピレンオキサイド付加し、官能基数4、重量平均分子量1800、および水酸基価125mgKOHgのポリオキシアルキレンポリオールvを得た。<有機イソシアネート系化合物C>1有機イソシアネート系化合物aとして、三井化学株社製コスモネートM-200商品名を用いたNCO=32。2有機イソシアネート系化合物bとして、三井化学株社製コスモネートM-200W商品名を用いたNCO=29。3有機イソシアネート系化合物cとして、三井化学株社製コスモネートM-50商品名を用いたNCO=32。<ボードの原料>ボードの原料として、以下のファイバー、ダストチップ、ストランドチップを用いた。ファイバーファイバーaとして、通常のMDFやIB軟質繊維板の製造に用いられているデファイブレーター等を用いて、木材を解繊したファイバーを用いた。なお、全乾法で含水率を測定したところ、5.5重量であったため、ファイバーを、乾燥機を用いて乾燥させ、含水率を3重量に調整した。なお、実施例、比較例では、含水率を前記のように調整したファイバーを用いた。ダストチップ表層用ダストチップaとして、通常のPB削片板で用いられているチッパーを用いて木質材料を粉砕し、篩いにかけて表層用として分級したダスト状のチップを用いた。なお、全乾法で含水率を測定したところ、6重量であったため、チップを、乾燥機を用い乾燥させ、含水率を3重量に調整した。なお、実施例、比較例では、含水率を前記のように調整した表層用ダストチップを用いた。ストランドチップ芯層用ストランドチップaとして、通常のPBで用いられているチッパーを用いて木質材料を粉砕し、篩いにかけて芯層用として分級したストランド状のチップを用いた。なお、全乾法で含水率を測定したところ、5重量であったため、チップを、乾燥機を用い乾燥させ、含水率を3重量に調整した。なお、実施例、比較例では、含水率を前記のように調整した表層用ストランドチップを用いた。<離型剤>離型剤aとして、ポリエチレン系離型剤の三井化学株社製WSR-410商品名を用いた。実施例14000gのファイバーaの全乾燥重量に対し、メラミン-尿素-ホルムアルデヒド系樹脂aの固形分換算の重量固形分56.5重量で、14になるよう計量した。次いで、ポリオールa60重量部ホルムアルデヒド系樹脂a100重量部に対する量を計量した。次いで、蒸留水を全乾ファイバーa、全乾燥ファイバーに対し、14のメラミン-尿素-ホルムアルデヒド系樹脂aの固形分換算の重量固形分56.5重量およびポリオールaの固形分総重量に対して、12になる量から、ファイバー中3の水分量および樹脂a中の43.5重量固形分以外を差し引いた量を計量した。4000gのファイバーaをブレンダー中へ入れ、ブレンダー羽根を回転させながら、スプレーガンを用いて、予め計量しておいた樹脂aを徐々に噴霧塗布し均一分散させた。次いで、予め計量しておいた蒸留水およびポリオールaも同様に、スプレーガンを用いて、徐々に噴霧塗布し均一分散させた。均一分散させたファイバーをブレンダーより取り出し、40cm角、厚み1.5cmで設定密度750Kg/m3になるようビニール袋へ計量し、同様にビニール袋へもう一つ計量した。予め設定密度750Kg/m3になる量のビニール袋へ計量したファイバーの1つを鋼製コール盤上に、40cm×40cmの大きさに均一にフォーミングし、もう一方の鋼製コール盤を、該フォーミングしたファイバーに被せ、上記のボード製造条件で熱圧プレスし、単層のボードを成形した。また、もう一方も、同様にして単層のファイバーボードを成形し、通風の良い所へ1週間放置した。該2枚のボードを用いて、評価試験を実施した。配合を表1に、結果を表2に示す。実施例2ポリオールa60重量部を、ポリオールb30重量部樹脂a100重量部に対する量に、全乾ファイバーaに対する樹脂aの量14を固形分換算で16に変更した以外は、実施例1と同様の方法によりボードを製造し、評価試験を実施した。配合を表1に、結果を表2に示す。実施例3ポリオールa60重量部を、ポリオールc50重量部樹脂a100重量部に対する量に変更した以外は、実施例1と同様の方法によりボードを製造し、評価試験を実施した。配合を表1に、結果を表2に示す。実施例4ポリオールa60重量部を、ポリオールd40重量部樹脂a100重量部に対する量に変更した以外は、実施例1と同様の方法によりボードを製造し、評価試験を実施した。配合を表1に、結果を表2に示す。実施例51500gの表層用ダストチップaの全乾燥重量に対し、メラミン-尿素-ホルムアルデヒド系樹脂aの固形分換算の重量固形分56.5重量で、14になるよう計量した。次いで、ポリオールe60重量部ホルムアルデヒド系樹脂a100重量部に対する量を計量した。次いで、蒸留水を全乾表層用ダストチップa、メラミン-尿素-ホルムアルデヒド系樹脂aの固形分換算の重量固形分56.5重量およびポリオールeの総重量に対して、14になる量から、ダストチップa中の3の水分量および樹脂a中の43.5重量固形分以外を差し引いた量を計量し表層用接着剤とした。2000gの芯層用ストランドチップaの全乾燥重量に対し、メラミン-尿素-ホルムアルデヒド系樹脂aの固形分換算の重量固形分56.5重量で、8になるよう計量した。次いで、ポリオールe60重量部ホルムアルデヒド系樹脂a100重量部に対する量を計量した。次いで、蒸留水を全乾芯層用ダストチップa、メラミン-尿素-ホルムアルデヒド系樹脂aの固形分換算の重量固形分56.5重量およびポリオールeの総重量に対して、8になる量から、ダストチップa中の3の水分量および樹脂a中の43.5重量固形分以外を差し引いた量を計量し芯層用接着剤とした。次いで、1500gの表層用ダストチップaをブレンダー中へ入れ、ブレンダー羽根を回転させながら、スプレーガンを用いて、予め計量しておいた樹脂aを徐々に噴霧塗布し均一分散させた。次いで、予め計量しておいた蒸留水およびポリオールeも、同様にして、スプレーガンを用いて、それぞれ徐々に噴霧塗布し均一分散させ、表層用ダストチップとした。次いで、2000gの芯層用ストランドチップaをブレンダー中へ入れ、ブレンダー羽根を回転させながら、スプレーガンを用いて、予め計量しておいた樹脂aを徐々に噴霧塗布し均一分散させた。次いで、予め計量しておいた蒸留水およびポリオールeも、同様にして、スプレーガンを用いて、それぞれ徐々に噴霧塗布し均一分散させ、芯層用ストランドチップとした。均一分散させた表層用ダストチップを設定密度重量の表層45になる様、2つのビニール袋へそれぞれ計量した。計量したダストチップを更に表面用と裏面用になる様、更に4つのビニール袋へ計量した。次いで、均一分散させた芯層用ストランドチップを設定密度重量の芯層55になる様、2つのビニール袋へそれぞれ計量した。次に、予め計量しておいた表層用ダストチップの裏面用1つを鋼製コール盤上に、40cm×40cmの大きさに均一にフォーミングした。次いで、予め計量しておいた芯層用ストランドチップを表層用ダストチップの上に均一にフォーミングし、次いで、もう1つの表層用ダストチップの表面用を均一にフォーミングして、もう一方の鋼製コール盤を、該フォーミングした表層用ダストチップ面へ被せ、上記のボード製造条件で熱圧プレスし、三層構造のパーティクルボードを成形した。この操作を繰り返して、三層構造のパーティクルボードをもう1枚成形し、通風の良い所へ1週間放置した。該2枚のボードを用いて、評価試験を実施し、配合を表1に、結果を表2に示す。実施例6表層用接着剤および芯層用接着剤共に、ポリオールe60重量部を、ポリオールf40重量部樹脂a100重量部に対する量に変更した以外は、実施例5と同様の方法により三層構造のボードを製造し、評価試験を実施した。配合を表1に、結果を表2に示す。実施例7ポリオールa60重量部を、ポリオールg40重量部樹脂a100重量部に対する量に変更した以外は、実施例1と同様の方法によりボードを製造し、評価試験を実施した。配合を表1に、結果を表2に示す。実施例84000gのファイバーaの全乾燥重量に対し、メラミン-尿素-ホルムアルデヒド系樹脂aの固形分換算の重量固形分56.5重量で、10になるよう計量し、ポリオールh150重量部ホルムアルデヒド系樹脂a100重量部に対する量を計量した。次いで、メラミン-尿素-ホルムアルデヒド系樹脂aの固形分100重量部に対し、50重量部になるよう有機イソシアネート系化合物aを計量した。次いで、蒸留水を、全乾ファイバーa、メラミン-尿素-ホルムアルデヒド系樹脂aの固形分換算の重量固形分56.5重量、ポリオールhおよび有機イソシアネート系化合物aの総重量に対して、12になる量から、樹脂a中の435重量固形分以外の水分量およびファイバー中の3の水分量を差し引いた量を計量した。4000gのファイバーaをブレンダー中へ入れ、ブレンダー羽根を回転させながら、スプレーガンを用いて、ファイバーaに予め計量しておいた樹脂aを徐々に噴霧塗布し均一分散させた。次いで、予め計量しておいた蒸留水およびポリオールhも、同様にして、スプレーガンを用いて、噴霧塗布し均一分散させた。次いで、予め計量しておいた有機イソシアネート系化合物aを噴霧塗布し、均一分散させ、次いでファイバーaの全乾燥重量に対し、内部離型剤として、有効成分として0.5となる量の離型剤aを、スプレーガンを用いて徐々に噴霧塗布し均一分散させた。均一分散させたファイバーをブレンダーより取り出し、40cm角、厚み1.5cmで設定密度750Kg/m3になるようビニール袋へ計量し、同様にビニール袋へもう一つ計量した。予め外部離型剤として離型剤aを塗布しておいた鋼製コール盤上に、予め設定密度750Kg/m3になる量のビニール袋へ計量したファイバーの1つを40cm×40cmの大きさに均一にフォーミングし、予め外部離型剤として離型剤aを塗布しておいた鋼製コール盤の塗布面を、該フォーミングしたファイバー面へ被せ、上記のボード製造条件で熱圧プレスし、単層のファイバーボードを成形した。また、もう一方のビニール袋へ予め計量しておいたファイバーも前記同様に、単層のファイバーボードを成形し、通風の良い所へ1週間放置した。該2枚のボードを用いて、評価試験を実施し、配合を表1に、結果を表2に示す。実施例9ポリオールh150重量部を、ポリオールi80重量部樹脂a100重量部に対する量に、有機イソシアネート系化合物a50重量部を有機イソシアネート系化合物b100重量部に変更した以外は、実施例8と同様の方法によりボードを製造し、評価試験を実施した。配合を表1に、結果を表2に示す。実施例10ポリオールh150重量部を、ポリオールj130重量部樹脂a100重量部に対する量に、有機イソシアネート系化合物a50重量部を有機イソシアネート系化合物c80重量部に変更した以外は、実施例8と同様の方法によりボードを製造し、評価試験を実施した。配合を表1に、結果を表2に示す。実施例11ポリオールa60重量部を、ポリオールk80重量部樹脂a100重量部に対する量に変更した以外は、実施例1と同様の方法によりボードを製造し、評価試験を実施した。配合を表1に、結果を表2に示す。実施例12ポリオールb30重量部を、ポリオールl120重量部樹脂a100重量部に対する量に変更した以外は、実施例2と同様の方法によりボードを製造し、評価試験を実施した。配合を表1に、結果を表2に示す。実施例13ポリオールa60重量部を、ポリオールm110重量部樹脂a100重量部に対する量に変更した以外は、実施例1と同様の方法によりボードを製造し、評価試験を実施した。配合を表1に、結果を表2に示す。実施例14表層用接着剤および芯層用接着剤共に、ポリオールe60重量部を、ポリオールn90重量部樹脂a100重量部に対する量に変更した以外は、実施例5と同様の方法により三層構造のボードを製造し、評価試験を実施した。配合を表1に、結果を表2に示す。実施例15ポリオールa60重量部を、ポリオールo100重量部樹脂a100重量部に対する量に変更した以外は、実施例1と同様の方法によりボードを製造し、評価試験を実施した。配合を表1に、結果を表2に示す。比較例1ポリオールa60重量部を、ポリオールp180重量部樹脂a100重量部に対する量に変更した以外は、実施例1と同様の方法によりボードを製造し、評価試験を実施した。配合を表1に、結果を表3に示す。比較例21500gの表層用ダストチップaの全乾燥重量に対し、メラミン-尿素-ホルムアルデヒド系樹脂aの固形分換算の重量固形分56.5重量で、10になるよう計量した。次いで、ポリオールq50重量部ホルムアルデヒド系樹脂a100重量部に対する量を計量し、次いでメラミン-尿素-ホルムアルデヒド系樹脂aの固形分100重量部に対し、50重量部になるよう有機イソシアネート系化合物aを計量した。次いで、蒸留水を全乾表層用ダストチップa、メラミン-尿素-ホルムアルデヒド系樹脂aの固形分換算の重量固形分56.5重量およびポリオールq、有機イソシアネート系化合物aの総重量に対して、14になる量から、ダストチップa中の3の水分量および樹脂a中の43.5重量固形分以外を差し引いた量を計量し表層用接着剤とした。2000gの芯層用ストランドチップaの全乾燥重量に対し、メラミン-尿素-ホルムアルデヒド系樹脂aの固形分換算の重量固形分56.5重量で、6になるよう計量した。次いで、ポリオールq50重量部ホルムアルデヒド系樹脂a100重量部に対する量を計量し、次いでメラミン-尿素-ホルムアルデヒド系樹脂aの固形分100重量部に対し、50重量部になるよう有機イソシアネート系化合物aを計量した。次いで、蒸留水を全乾芯層用ダストチップa、メラミン-尿素-ホルムアルデヒド系樹脂aの固形分換算の重量固形分56.5重量およびポリオールq、有機イソシアネート系化合物aの総重量に対して、6になる量から、ダストチップa中の3の水分量および樹脂a中の43.5重量固形分以外を差し引いた量を計量し芯層用接着剤とした。次いで、1500gの表層用ダストチップaをブレンダー中へ入れ、ブレンダー羽根を回転させながら、スプレーガンを用いて、予め計量しておいた樹脂aを徐々に噴霧塗布し均一分散させた。次いで、予め計量しておいた蒸留水およびポリオールq、有機イソシアネート系化合物aも、同様にして、スプレーガンを用いて、それぞれ徐々に噴霧塗布し均一分散させ、次いでファイバーaの全乾燥重量に対し、内部離型剤として、有効成分として0.5となる量の離型剤aを、スプレーガンを用いて徐々に噴霧塗布し均一分散させ、表層用ダストチップとした。次いで、2000gの芯層用ストランドチップaをブレンダー中へ入れ、ブレンダー羽根を回転させながら、スプレーガンを用いて、予め計量しておいた樹脂aを徐々に噴霧塗布し均一分散させた。次いで、予め計量しておいた蒸留水およびポリオールq、有機イソシアネート系化合物aも、同様にして、スプレーガンを用いて、それぞれ徐々に噴霧塗布し均一分散させ、芯層用ストランドチップとした。均一分散させた表層用ダストチップを設定密度重量の表層45になる様、2つのビニール袋へそれぞれ計量した。計量したダストチップを更に表面用と裏面用になる様、更に4つのビニール袋へ計量した。次いで、均一分散させた芯層用ストランドチップを設定密度重量の芯層55になる様、2つのビニール袋へそれぞれ計量した。予め外部離型剤として離型剤aを塗布しておいた鋼製コール盤上に、予め設定密度750Kg/m3になる量のビニール袋へ計量したファイバーの1つを40cm×40cmの大きさに均一にフォーミングし、予め外部離型剤として離型剤aを塗布しておいた鋼製コール盤の塗布面を、該フォーミングしたファイバー面へ被せ、上記のボード製造条件で熱圧プレスし、単層のファイバーボードを成形した。また、もう一方のビニール袋へ予め計量しておいたファイバーも前記同様に、単層のファイバーボードを成形し、通風の良い所へ1週間放置した。該2枚のボードを用いて、評価試験を実施し、配合を表1に、結果を表3に示す。比較例3ポリオールa60重量部を、ポリオールr170重量部樹脂a100重量部に対する量に変更した以外は、実施例1と同様の方法によりボードを製造し、評価試験を実施した。配合を表1に、結果を表3に示す。比較例4ポリオールh150重量部を、ポリオールs20重量部樹脂a100重量部に対する量に、有機イソシアネート系化合物a50重量部を有機イソシアネート系化合物b100重量部に変更した以外は、実施例8と同様の方法によりボードを製造し、評価試験を実施した。配合を表1に、結果を表3に示す。比較例5ポリオールh150重量部を、ポリオールtを40重量部樹脂a100重量部に対する量に、有機イソシアネート系化合物a50重量部を有機イソシアネート系化合物c150重量部に変更した以外は、実施例8と同様の方法によりボードを製造し、評価試験を実施した。配合を表1に、結果を表3に示す。比較例6表層用接着剤および芯層用接着剤共に、ポリオールe60重量部を、ポリオールu30重量部樹脂a100重量部に対する量に変更した以外は、実施例5と同様の方法により三層構造のボードを製造し、評価試験を実施した。配合を表1に、結果を表3に示す。比較例7表層用接着剤および芯層用接着剤共に、ポリオールe60重量部を、ポリオールv70重量部樹脂a100重量部に対する量に変更した以外は、実施例5と同様の方法により三層構造のボードを製造し、評価試験を実施した。配合を表1に、結果を表3に示す。比較例84000gのファイバーaの全乾燥重量に対し、メラミン-尿素-ホルムアルデヒド系樹脂aの固形分換算の重量固形分56.5重量で、14になるよう計量した。次いで、蒸留水を全乾ファイバーa、全乾燥ファイバーに対し、14のメラミン-尿素-ホルムアルデヒド系樹脂aの固形分換算の重量固形分56.5重量の固形分総重量に対して、12になる量から、ファイバー中3の水分量および樹脂a中の43.5重量固形分以外を差し引いた量を計量した。4000gのファイバーaをブレンダー中へ入れ、ブレンダー羽根を回転させながら、スプレーガンを用いて、予め計量しておいた樹脂aを徐々に噴霧塗布し均一分散させた。均一分散させたファイバーをブレンダーより取り出し、40cm角、厚み1.5cmで設定密度750Kg/m3になるようビニール袋へ計量し、同様にビニール袋へもう一つ計量した。予め設定密度750Kg/m3になる量のビニール袋へ計量したファイバーの1つを鋼製コール盤上に、40cm×40cmの大きさに均一にフォーミングし、もう一方の鋼製コール盤を、該フォーミングしたファイバーに被せ、上記のボード製造条件で熱圧プレスし、単層のボードを成形した。また、もう一方も、同様にして単層のファイバーボードを成形し、通風の良い所へ1週間放置した。該2枚のボードを用いて、評価試験を実施した。配合を表1に、結果を表3に示す。"